(57)【要約】【目的】高い耐熱性を有し、且つ製品安定性の改善に役立つ成形品を形成することのできる熱可塑性樹脂組成物、および熱可塑性樹脂組成物の製造方法を提供する。【解決手段】熱可塑性樹脂組成物は、不飽和ウレタン化合物と共重合性モノマーの共重合から得られた分岐状共重合体を含み、不飽和ウレタン化合物は、水酸基を含有するメタクリレート化合物とトリイソシアネート環式化合物の反応から得られた化合物を含む。【選択図】なし【特許請求の範囲】
【請求項１】
不飽和ウレタン化合物と共重合性モノマーの共重合から得られた分岐状共重合体を含み、
前記不飽和ウレタン化合物が、水酸基を含有するメタクリレート化合物とトリイソシアネート環式化合物の反応から得られた化合物を含み、
前記共重合性モノマーが、スチレン系モノマー、アクリロニトリル系モノマー、および（メタ）アクリレート系モノマーから成る群より選択された少なくとも１つを含み、
前記共重合性モノマー１００重量部に対し、前記不飽和ウレタン化合物の用量が、０．００１重量部〜０．８重量部である熱可塑性樹脂組成物。
【請求項２】
前記トリイソシアネート環式化合物が、式（１）で表され、
【化１】
2018111807.tif 000013
…式（１）
式（１）において、Ｒa、Ｒb、およびＲcが、それぞれ独立して、炭素数２〜１２のアルキレン基を示す請求項１に記載の熱可塑性樹脂組成物。
【請求項３】
前記水酸基を含有するメタクリレート化合物が、２−ヒドロキシエチルメタクリレートおよびペンタエリスリトールトリメタクリレートから成る群より選択された少なくとも１つを含む請求項１または２に記載の熱可塑性樹脂組成物。
【請求項４】
前記不飽和ウレタン化合物が、式（２）で表され、
【化２】
2018111807.tif 000014
…式（２）
式（２）において、Ｒ1、Ｒ2、およびＲ3が、それぞれ独立して、炭素数２〜１２のアルキレン基を示し、Ｘ1、Ｘ2、およびＸ3が、それぞれ独立して、２−ヒドロキシエチルメタクリレートの水酸基から水素を除去することによって得られた残留物、およびペンタエリスリトールトリメタクリレートの水酸基から水素を除去することによって得られた残留物から成る群より選択される請求項１〜３のいずれか１項に記載の熱可塑性樹脂組成物。
【請求項５】
式（２）において、Ｒ1、Ｒ2、およびＲ3が、それぞれ独立して、ヘキサメチレン基である請求項４に記載の熱可塑性樹脂組成物。
【請求項６】
前記不飽和ウレタン化合物が、式（３）または式（４）で表される請求項１〜５のいずれか１項に記載の熱可塑性樹脂組成物。
【化３】
2018111807.tif 000015
…式（３）
2018111807.tif 000016
…式（４）
【請求項７】
前記共重合性モノマー１００重量部に対し、前記不飽和ウレタン化合物の用量が、０．００２重量部〜０．４重量部である請求項１〜６のいずれか１項に記載の熱可塑性樹脂組成物。
【請求項８】
前記熱可塑性樹脂組成物の重量平均分子量が、３８０，０００〜４４５，０００である請求項１〜７のいずれか１項に記載の熱可塑性樹脂組成物。
【請求項９】
請求項１〜８のいずれか１項に記載の熱可塑性樹脂組成物により形成された成形品。
【請求項１０】
請求項１〜８のいずれか１項に記載の熱可塑性樹脂組成物の製造方法であって、
不飽和ウレタン化合物と共重合性モノマーの共重合により分岐状共重合体を生成することを含む方法。
【発明の詳細な説明】
【技術分野】
【０００１】
本発明は、熱可塑性樹脂組成物に関するものであり、特に、熱可塑性樹脂組成物およびそれから形成された成形品、ならびに熱可塑性樹脂組成物の製造方法に関するものである。
【背景技術】
【０００２】
近年、熱可塑性樹脂は、優れた成形特性、物理および機械特性を有することがわかってきた。特に、特徴の１つとして、成形品の優れた外観および光沢性が挙げられる。そのため、熱可塑性樹脂は、家庭用機器、機械部品、オフィス用品、電子部品、および自動車産業等の異なる分野で幅広く応用されている。
【０００３】
一般的に、熱可塑性樹脂は、射出成形、押出成形、延伸ブロー成形等の成形方法を用いて処理することができる。また、特定の成形プロセスの間、成形前に樹脂をシート（sheet）状に圧縮する必要がある。このような条件を満たすために、樹脂は、高い溶融強度を有し（つまり、樹脂の分子量を増やし）、熱成形や真空成形中に優れた膜厚均一性および寸法安定性を維持できるようにしなければならない。
【０００４】
しかしながら、樹脂の分子量を増やした後、流動性の減少、成形特性の低下、および生産性の減少等の多くの欠点が生じる可能性がある。このような欠点を克服するために、通常の方法では、分岐剤を添加して改善を図る。従来の技術において、添加される分岐剤は、多価アクリレート化合物等の多官能反応性モノマーである。しかしながら、従来の技術では、耐熱性における樹脂製品の性能は、依然として十分ではない。高温押出を何度も行った後、樹脂の分子量は、大幅に減少する。
【０００５】
以上のように、高い耐熱性を有し、製品安定性の改善に役立つ成形品をいかにして形成するかが、本分野の技術者の解決すべき課題となっている。
【発明の概要】
【発明が解決しようとする課題】
【０００６】
本発明は、上述した問題を解決することを意図するものであり、分岐状共重合体を含み、高い耐熱性を有し、且つ製品安定性の改善に役立つ成形品を形成することのできる熱可塑性樹脂組成物、および熱可塑性樹脂組成物の製造方法を提供する。
【課題を解決するための手段】
【０００７】
上記の目的を達成するため、本発明は、不飽和ウレタン化合物と共重合性モノマーの共重合から得られた分岐状共重合体を含む熱可塑性樹脂組成物を提供する。不飽和ウレタン化合物は、水酸基を含有するメタクリレート化合物とトリイソシアネート環式化合物の反応から得られた化合物を含む。
【０００８】
上記の目的を達成するため、本発明は、また、上述した熱可塑性樹脂組成物から形成された成形品を提供する。
【０００９】
上記の目的を達成するため、本発明は、さらに、上述した熱可塑性樹脂組成物の製造方法を提供する。
【発明の効果】
【００１０】
以上のように、本発明が提供する熱可塑性樹脂組成物は、不飽和ウレタン化合物と共重合性モノマーの共重合から得られた分岐状共重合体を含む。不飽和ウレタン化合物は、高分子合成において分岐剤の効果を有するため、高分子が線状構造から分岐状構造に変形するとともに、成形品が高い耐熱性を有し、製品安定性を促進することができる。
【００１１】
本発明の上記および他の目的、特徴、および利点をより分かり易くするため、いくつかの実施形態を以下に説明する。
【発明を実施するための形態】
【００１２】
以下、本発明の実施形態について説明する。しかしながら、これらの実施形態は、単なる例示であり、本発明の開示を限定するものではない。
【００１３】
本発明の明細書および特許請求の範囲において、「（メタ）アクリレート」という用語は、「アクリレートおよび／またはメタクリレート」を示す。
【００１４】
本明細書において、ある基が置換されたかどうか特に明記されていない場合、当該基は、置換された基または置換されていない基を示すことができる。例えば、「アルキル」は、置換された、または置換されていないアルキル基を示すことができる。「アルキレン基」は、置換された、または置換されていないアルキレン基を示すことができる。また、ある基を「Ｃx」により描写している時は、当該基の主鎖がＸ個の炭素原子を有することを示す。
【００１５】
本発明は、不飽和ウレタン化合物と共重合性モノマーの共重合から得られた分岐状共重合体を含む熱可塑性樹脂組成物を提供する。不飽和ウレタン化合物は、水酸基を含有するメタクリレート化合物とトリイソシアネート環式化合物の反応から得られた化合物を含む。
【００１６】
具体的に説明すると、水酸基を含有するメタクリレート化合物およびトリイソシアネート環式化合物を反応物として使用し、ウレタン化反応を行うことにより、不飽和ウレタン化合物を生成する。そして、不飽和ウレタン化合物および共重合性モノマーを反応物として使用し、共重合反応を行うことにより、分岐状共重合体を生成する。
【００１７】
以下、各成分について詳しく説明する。
水酸基を含有するメタクリレート化合物
【００１８】
本発明の１つの実施形態において、水酸基を含有するメタクリレート化合物は、２−ヒドロキシエチルメタクリレートおよびペンタエリスリトールトリメタクリレートから成る群より選択された少なくとも１つを含む。
【００１９】
２−ヒドロキシエチルメタクリレート（2-hydroxyethyl methacrylate, HEMA）の化学構造は、以下の通りである。
【００２０】
【化１】
2018111807.tif 000002
【００２１】
ペンタエリスリトールトリメタクリレート（pentaerythritol trimethacrylate, PETMA）の化学構造は、以下の通りである。
【００２２】
【化２】
2018111807.tif 000003
【００２３】
本発明の１つの実施形態において、水酸基を含有するメタクリレート化合物上のエテニル基は、メチル置換基を有する。
トリイソシアネート環式化合物
【００２４】
本発明の１つの実施形態において、トリイソシアネート環式化合物は、式（１）で表される。
【００２５】
【化３】
2018111807.tif 000004
…式（１）
【００２６】
式（１）において、Ｒa、Ｒb、およびＲcは、それぞれ独立して、炭素数２〜１２のアルキレン基を示す。
【００２７】
さらに詳しく説明すると、式（１）において、Ｒa、Ｒb、およびＲcは、それぞれ独立して、好ましくは、−（ＣＨ2）n−を示し、ｎは、２〜１２の整数であり、より好ましくは、ｎは、４〜８の整数であり、最も好ましくは、ｎは、６である。
【００２８】
本発明の１つの実施形態において、トリイソシアネート環式化合物は、ＨＤＴ（ＨＤＩイソシアヌレート三量体（HDI isocyanurate trimer）、ＨＤＩは、ヘキサメチレンジイソシアネート（hexamethylene diisocyanate）の略称）であり、その構造は、以下の通りである。
【００２９】
【化４】
2018111807.tif 000005
不飽和ウレタン化合物
【００３０】
本発明の１つの実施形態において、不飽和ウレタン化合物は、水酸基を含有するメタクリレート化合物とトリイソシアネート環式化合物の反応から得られた化合物を含む。
【００３１】
本発明の１つの実施形態において、不飽和ウレタン化合物は、式（２）で表される。
【００３２】
【化５】
2018111807.tif 000006
…式（２）
【００３３】
式（２）において、Ｒ1、Ｒ2、およびＲ3は、それぞれ独立して、炭素数２〜１２のアルキレン基を示し、Ｘ1、Ｘ2、およびＸ3は、それぞれ独立して、２−ヒドロキシエチルメタクリレートの水酸基から水素を除去することによって得られた残留物、およびペンタエリスリトールトリメタクリレートの水酸基から水素を除去することによって得られた残留物から成る群より選択される。
【００３４】
２−ヒドロキシエチルメタクリレートの水酸基から水素を除去することによって得られた残留物の特定構造は、下記のように示される。
【００３５】
【化６】
2018111807.tif 000007
【００３６】
ペンタエリスリトールトリメタクリレートの水酸基から水素を除去することによって得られた残留物の特定構造は、下記のように示される。
【００３７】
【化７】
2018111807.tif 000008
【００３８】
本発明の１つの実施形態において、水酸基を含有するメタクリレート化合物の水酸基（−ＯＨ）上の酸素原子は、トリイソシアネート環式化合物のイソシアネート基（−Ｎ＝Ｃ＝Ｏ）上の炭素原子と結合して、本発明の不飽和ウレタン化合物を形成する。
【００３９】
本発明の１つの実施形態において、Ｒ1、Ｒ2、およびＲ3は、それぞれ独立して、炭素数２〜１０のアルキレン基を示す。つまり、Ｒ1、Ｒ2、およびＲ3は、それぞれ独立して、−（ＣＨ2）n−であり、ｎは、２〜１０の整数である。
【００４０】
本発明の１つの実施形態において、Ｒ1、Ｒ2、およびＲ3は、それぞれ独立して、炭素数４〜８のアルキレン基を示す。つまり、Ｒ1、Ｒ2、およびＲ3は、それぞれ独立して、−（ＣＨ2）n−であり、ｎは、４〜８の整数である。
【００４１】
本発明の１つの実施形態において、Ｒ1、Ｒ2、およびＲ3は、それぞれ独立して、ヘキサメチレン基である。つまり、Ｒ1、Ｒ2、およびＲ3は、それぞれ独立して、−（ＣＨ2）n−であり、ｎは、６である。
【００４２】
本発明の１つの実施形態において、不飽和ウレタン化合物は、式（３）または式（４）で表される。
【００４３】
【化８】
2018111807.tif 000009
…式（３）
2018111807.tif 000010
…式（４）
【００４４】
式（３）で表される不飽和ウレタン化合物は、２−ヒドロキシエチルメタクリレートとトリイソシアネート環式化合物ＨＤＴの反応から得られる。
【００４５】
式（４）で表される不飽和ウレタン化合物は、２−ヒドロキシエチルメタクリレート、ペンタエリスリトールトリメタクリレート、およびトリイソシアネート環式化合物ＨＤＴの反応から得られる。
【００４６】
本発明の１つの実施形態において、不飽和ウレタン化合物上のエテニル基は、メチル置換基を有する。
【００４７】
不飽和ウレタン化合物は、共重合性モノマーと反応して、分岐状共重合体を形成する。つまり、不飽和ウレタン化合物は、分岐剤の効果を有するため、成形品が高い耐熱性を有し、製品安定性を促進することができる。
共重合性モノマー
【００４８】
本発明の共重合性モノマーは、スチレン系モノマー、アクリロニトリル系モノマー、および（メタ）アクリレート系モノマーから成る群より選択された少なくとも１つを含む。
【００４９】
スチレン系モノマーの具体例は、スチレン、α−メチルスチレン、ｐ−ｔｅｒｔ−ブチルスチレン、ｐ−メチルスチレン、ｏ−メチルスチレン、ｍ−メチルスチレン、２，４−ジメチルスチレン、エチルスチレン、α−メチル−ｐ−メチルスチレン、またはブロモスチレンが挙げられるが、本発明はこれに限定されない。好ましくは、スチレン系モノマーは、スチレン、α−メチルスチレン、またはその組み合わせである。本発明において使用されるスチレン系モノマーは、単一のモノマーとして使用することができ、あるいは２つまたはそれ以上を組み合わせて使用してもよい。
【００５０】
アクリロニトリル系モノマーは、単独で使用してもよく、または組み合わせて使用してもよい。そして、アクリロニトリル系モノマーは、アクリロニトリルまたはα−メチルアクリロニトリルを含むことができるが、本発明はこれに限定されない。好ましくは、アクリロニトリル系モノマーは、アクリロニトリルである。
【００５１】
（メタ）アクリレート系モノマーの具体例は、メチルアクリレート、エチルアクリレート、イソプロピルアクリレート、ブチルアクリレート、ポリエチレングリコールジアクリレート（polyethylene glycol diacrylate）、メチルメタクリレート、エチルメタクリレート、プロピルメタクリレート、ブチルメタクリレート、ベンジルメタクリレート、ヘキシルメタクリレート、シクロヘキシルメタクリレート、ドデシルメタクリレート、２−ヒドロキシエチルメタクリレート、グリシジルメタクリレート、ジメチルアミノエチルメタクリレート、エチレンジメタクリレート（ethylene dimethacrylate）、またはネオペンチルジメタクリレート（neopentyl dimethacrylate）が挙げられるが、本発明はこれに限定されない。好ましくは、（メタ）アクリレート系モノマーは、ブチルアクリレート、メチルメタクリレート、およびブチルメタクリレートである。
分岐状共重合体
【００５２】
分岐状共重合体は、不飽和ウレタン化合物と共重合性モノマーの共重合から得ることができ、不飽和ウレタン化合物は、分岐剤の効果を有する。
【００５３】
本発明の１つの実施形態において、共重合性モノマー１００重量部に対し、不飽和ウレタン化合物の用量は、０．００１重量部〜０．８重量部であってもよい。
【００５４】
本発明の１つの実施形態において、共重合性モノマー１００重量部に対し、不飽和ウレタン化合物の用量は、０．００２重量部〜０．４重量部であってもよい。
熱可塑性樹脂組成物
【００５５】
本発明の熱可塑性樹脂組成物は、分岐状共重合体を含む。
【００５６】
本発明の１つの実施形態において、熱可塑性樹脂組成物の重量平均分子量は、３８０，０００〜４４５，０００であってもよい。
成形品
【００５７】
本発明は、また、上述した熱可塑性樹脂組成物から形成された成形品を提供する。成形品の製造方法は、特に限定されず、熱成形または真空成形、あるいは上記プロセスの組み合わせを使用してもよい。熱成形および真空成形は、従来の方法を使用することができるため、ここでは、繰り返し説明しない。
【００５８】
下記の実験例を使用して、本発明の熱可塑性樹脂組成物について説明する。しかしながら、下記の実験例は、本発明を限定する意図はない。
不飽和ウレタン化合物の合成
合成例１
【００５９】
式（３）で表される化合物の合成：２．２重量部のＭＥＨＱ（モノメチルエーテルヒドロキノン（Monomethyl ether hydroquinone））、１２００重量部のバイエル（Bayer）社製のＨＤＴ（商標名Desmodur(R)Ｎ３３００、ヘキサメチレンジイソシアネート（hexamethylene diisocyanate、略称はＨＤＩ）のトリマー）、２０８１重量部のＥＢ（エチルベンゼン（ethylbenzene））、および２．２重量部のＤＢＤＴＬ（ジブチル錫ジラウレート（dibutyltin dilaurate））を四つ口反応瓶に添加して、よく撹拌し、混合溶液を作成した。そして、室温で、８７８．４重量部の２−ヒドロキシエチルメタクリレートを混合溶液にゆっくり追加した後、温度を５０℃に上げて、１時間反応させた。その後、温度を７５℃に上げて、５時間反応させ、反応が完了した後、温度を室温まで下げて、得られた生成物を濾過で収集し、式（３）で表される化合物を得た。
合成例２
【００６０】
式（４）で表される化合物の合成：２重量部のＭＥＨＱ（モノメチルエーテルヒドロキノン）、７２０重量部のバイエル社製のＨＤＴ（商標名Desmodur(R)Ｎ３３００、ヘキサメチレンジイソシアネート（略称はＨＤＩ）のトリマー）、９２０．５重量部のＥＢ（エチルベンゼン）、および２重量部のＤＢＤＴＬ（ジブチル錫ジラウレート）を四つ口反応瓶に添加して、よく撹拌し、混合溶液を作成した。そして、室温で、１９６．５重量部の２−ヒドロキシエチルメタクリレートを混合溶液にゆっくり追加した後、温度を５０℃に上げて、１時間反応させた。その後、９４０重量部の長興材料（Eternal Material）社製のペンタエリスリトールトリメタクリレート（商標名ＥＭ３３５）を９４０重量部のＥＢに溶解させて、滴下し、反応に加えた。そして、温度を７５℃に上げて、５時間反応させ、反応が完了した後、室温まで下げた。そして、得られた生成物を濾過で収集し、式（４）で表される化合物を得た。
熱可塑性樹脂組成物の合成
実施例１
【００６１】
１００重量部のスチレンモノマーおよび８重量部のエチルベンゼン中に、１５０ｐｐｍの１，１−ジ−ｔｅｒｔ−ブチルペロキシ−３，３，５−トリメチルシクロヘキサン（ＴＸ−２９Ａ）、２５０ｐｐｍのｎ−ドデシルメルカプタン（n-dodecyl mercaptan）、および１１０ｐｐｍのオクタデシル−３−（３’，５’−ジ−ｔ−ブチル−４’−ヒドロキシフェニル）プロピオネート（octadecyl-3-(3’,5’-di-t-butyl-4’-hydroxyphenyl)propionate、チバ（CIBA）社製のＩＸ−１０７６）を追加して、２２０ｐｐｍのトリ−（２，４−ジ−ｔ−ブチル−フェニル）ホスフェート（tri-(2,4-di-t-butyl-phenyl)phosphate、Ｐ−１６８）の存在下で、１００ｐｐｍの式（３）で表される化合物を分岐剤として追加し、反応させた。反応条件は、以下の通りである：容量がそれぞれ１１０リットルの直列接続された３つの円筒状流通反応器に流速４０リットル／時でポンプ注入し、それぞれ１１５℃、１３０℃、および１５０℃の入口温度で反応を維持し、最終転化率が８０重量％であり、ヒーターで２６０℃まで加熱し、１５ｔｏｒｒの真空において不飽和モノマーおよび不活性溶媒を脱揮発装置で除去した後、押出造粒後に分岐状共重合体を含む熱可塑性樹脂組成物を得た（押出なし）。
実施例２
【００６２】
合成方法は、実施例１と同じであり、異なる点は、追加した分岐剤が式（４）で表される化合物であることである（使用量は、表１に示した通り）。
比較例１
【００６３】
合成方法は、実施例１と同じであり、異なる点は、追加した分岐剤が長興材料社製のＥＭ２３１（トリメチロールプロパントリアクリレート）であることである（使用量は、表１に示した通り）。ＥＭ２３１の構造は、下記の通りである。
【００６４】
【化９】
2018111807.tif 000011
比較例２
【００６５】
合成方法は、実施例１と同じであり、異なる点は、分岐剤を反応に加えなかったことである。
評価方法
【００６６】
２２０℃で、得られた熱可塑性樹脂組成物に対し、押出機で第１押出（押出１回）、第２押出（押出２回）、および第３押出（押出３回）を順番に行い、押出後の重量平均分子量をそれぞれ測定した。
【００６７】
重量平均分子量の測定は、示差屈折率検出器（Waters RI-2414）および紫外線可視光検出器（Waters PDA-2996）を有するウォーターズ（Waters）社製のゲル浸透クロマトグラフィー（Gel Permeation Chromatography, GPC）で行われ、分析条件は以下の通りである。コラム：MZ-Gel Sdplus linear ５μｍ  ３００ｘ８．０ｍｍ、移動相：ＴＨＦ（流速０．５ｍｌ／分）。
【００６８】
実施例１〜２および比較例１〜２の熱可塑性樹脂組成物の分岐剤の使用量、重量平均分子量（押出なし）、重量平均分子量の維持率（押出１回、押出２回、および押出３回）をそれぞれ表１に記載する。
【００６９】
【表１】
2018111807.tif 000012
【００７０】
表１からわかるように、実施例１〜２の熱可塑性樹脂組成物は、本発明の不飽和ウレタン化合物を分岐剤として使用して共重合性モノマーと共重合することによって得られた分岐状共重合体を含み、不飽和ウレタン化合物は、例えば、式（３）または式（４）で表される化合物等の水酸基を含有するメタクリレート化合物とトリイソシアネート環式化合物の反応から得られた化合物を含む。そのため、実施例１〜２の熱可塑性樹脂組成物は、高温で３回押出した後の重量平均分子量の維持率が優れており、高い耐熱性を提供し、複数の高温押出を行った後の分子量減少の度合いが小さい。また、共重合性モノマー１００重量部に対し、不飽和ウレタン化合物の用量は、０．００１重量部〜０．８重量部であるため、生成された熱可塑性樹脂組成物は、高温で３回押出した後の重量平均分子量の維持率が優れており、高い耐熱性を提供し、複数の高温押出を行った後の分子量減少の度合いが小さい。
【００７１】
比較例１では、本発明の不飽和ウレタン化合物を分岐剤として使用しなかったため、比較例１の熱可塑性樹脂組成物は、高温で３回押出した後の重量平均分子量の維持率が悪く、高い耐熱性を提供せず、複数の高温押出を行った後の分子量減少の度合いが大きい。
【００７２】
比較例２では、分岐剤を使用しなかったため、比較例２の熱可塑性樹脂組成物は、高温で３回押出した後の重量平均分子量の維持率が悪く、高い耐熱性を提供せず、複数の高温押出を行った後の分子量減少の度合いが大きい。
【００７３】
以上のように、本発明が提供する熱可塑性樹脂組成物は、不飽和ウレタン化合物と共重合性モノマーの共重合から得られた分岐状共重合体を含み、不飽和ウレタン化合物は、高分子合成において分岐剤の効果を有するため、高分子が線状構造から分岐状構造に変形するとともに、成形品が高い耐熱性を有し、製品安定性を促進することができる。
【００７４】
以上のごとく、この発明を実施形態により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００７５】
本発明の熱可塑性樹脂組成物、その製造方法、およびそれから形成された成形品は、家庭用機器、機械部品、オフィス用品、電子部品、および自動車産業等の異なる分野で幅広く応用することができる。
【外国語明細書】
2018111807000001.pdf